(57)【要約】【課題】ガラス組成を工夫することで、再加熱の際の結晶化を起こさずに屈折率を蓄光体に合わせたガラスを作製し、高輝度の蓄光体−ガラス複合体を提供する。【解決手段】ＳｉＯ２及びＢ２Ｏ３を主成分とするホウケイ酸ガラスであって、ＳｉＯ２及びＢ２Ｏ３の合計含有量が４５モル％以上であり、Ｎｂ２Ｏ５、ＴｉＯ２、ＺｒＯ２及びＬａ２Ｏ３よりなる群から選ばれる少なくとも３種を含有し、ＺｒＯ２の含有量が０〜４．３モル％である、ホウケイ酸ガラス。【選択図】なし【特許請求の範囲】
【請求項１】
ＳｉＯ２及びＢ２Ｏ３を主成分とするホウケイ酸ガラスであって、
ＳｉＯ２及びＢ２Ｏ３の合計含有量が４５モル％以上であり、
Ｎｂ２Ｏ５、ＴｉＯ２、ＺｒＯ２及びＬａ２Ｏ３よりなる群から選ばれる少なくとも３種を含有し、ＺｒＯ２の含有量が０．５〜４．３モル％である、蓄光体用のホウケイ酸ガラス。
【請求項２】
Ｎｂ２Ｏ５の含有量が０〜３．８モル％である、請求項１に記載のホウケイ酸ガラス。
【請求項３】
Ｎｂ２Ｏ５の含有量が０〜２．８モル％である、請求項１又は２に記載のホウケイ酸ガラス。
【請求項４】
ＺｎＯの含有量が０〜１７モル％である、請求項１〜３のいずれかに記載のホウケイ酸ガラス。
【請求項５】
ＺｎＯの含有量が０〜７．５モル％である、請求項１〜４のいずれかに記載のホウケイ酸ガラス。
【請求項６】
ＺｎＯの含有量が０〜３．８モル％である、請求項１〜５のいずれかに記載のホウケイ酸ガラス。
【請求項７】
請求項１〜６のいずれかに記載のホウケイ酸ガラスからなるガラスフリット。
【請求項８】
屈折率が１．６４以上である、請求項７に記載のガラスフリット。
【請求項９】
粘度が１０５〜１０６ｄＰａｓとなる温度に３０分間加熱した際に結晶化しない、請求項７又は８に記載のガラスフリット。
【請求項１０】
請求項７〜９のいずれかに記載のガラスフリットと、蓄光体とを含有する、ガラス成形品。
【発明の詳細な説明】
【技術分野】
【０００１】
本発明は、ホウケイ酸ガラス及びそれを用いたガラスフリット、並びに該ガラスフリットを用いたガラス成形品に関する。
【背景技術】
【０００２】
近年、高残光輝度を示す蓄光体が開発され、これを利用した蓄光体複合体が安全標識などに利用されるようになってきた。屋外で使用される複合体は耐候性の高いガラスフリットを使用したもの（ガラス蓄光体複合体）が主として用いられている。蓄光体用途を拡大するためには高輝度化が重要であり、高輝度を示す複合体の開発が行われている。
【０００３】
蓄光体とガラスフリットとの複合体（ガラス蓄光体複合体）として、特許文献１には二酸化珪素、アルミナ、酸化硼素、アルカリ金属酸化物、希土類元素酸化物からなるフリットを使用することが記載されている。また、特許文献２には、酸化ケイ素、酸化アルミニウム、酸化ホウ素、アルカリ金属酸化物を主成分とし、その含有量範囲が規定されたフリットを使用することが記載されている。これらの文献には屈折率は考慮されておらず、いずれも屈折率は１．６０未満である。
【先行技術文献】
【特許文献】
【０００４】
【特許文献１】特開平８−１３３８６８号公報
【特許文献２】特開２０１２−８７０２９号公報
【発明の概要】
【発明が解決しようとする課題】
【０００５】
高輝度なガラス蓄光体複合体を得るためには、蓄光体の発光を有効に取り出すために屈折率が蓄光体に近いガラスフリットを用いることが好ましい。アルミン酸ストロンチウム系高輝度蓄光体の屈折率は１．６５以上であり、最も一般的な、組成が７４ＳｉＯ２−１４Ｎａ２Ｏ−１１ＣａＯ−１Ａｌ２Ｏ３であり、屈折率が１．５１であるビンガラスに比べて高い。
【０００６】
現在使用されているガラスフリットは使用する蓄光体に比べて屈折率が低いため、発光をすべて取り出せていない。発光を有効に取り出すには屈折率を蓄光体にそろえることが好ましい。このためガラスフリットの屈折率は１．６４以上にすることが好ましい。複合体作製のためには、通常作製したガラスフリットを粉砕し、蓄光体と混合して再加熱される。この際、通常のガラス加工においては、結晶化温度域以上で加熱されるために結晶化は問題になりにくい。一方、ガラスフリットを蓄光体と複合化する際には、ガラスフリットが溶融して表面の光散乱が起こらなくなるように粘性が１０６ｄＰａｓ程度になる温度以上に加熱することが好ましく、また加熱によるガラスフリットと蓄光体との反応による劣化を防止するために複合化温度としてガラスフリットの粘性が１０５ｄＰａｓ程度になる温度以下に設定することが好ましいが、この温度域は特に結晶化の核生成及び成長が起きやすい温度であり、ガラス蓄光体複合体を作製する際には、高屈折率成分はガラス中で結晶化しやすく、再加熱によって結晶相が生じやすい。結晶相が生じると蓄光体からの発光を散乱させて有効に光を取り出せず、残光輝度が低下する。このため、通常の高屈折率ガラスは結晶化を起こすため使用することはできない。
【０００７】
本発明は、ガラス組成を工夫することで、再加熱の際の結晶化を起こさずに屈折率を蓄光体に合わせたガラスを作製し、高輝度の蓄光体−ガラス複合体を提供しようとするものである。
【課題を解決するための手段】
【０００８】
本発明者らは、上記した目的を達成すべく誠意研究を重ねてきた。その結果、ガラス組成を特定の成分とすることにより、蓄光体との複合化の際に必要な温度域で結晶化が起こらず透明性の高い複合体を作製できることを見出した。本発明は、このような知見に基づき、さらに研究を重ね、完成させたものである。すなわち、本発明は、以下の構成を包含する。
項１．ＳｉＯ２及びＢ２Ｏ３を主成分とするホウケイ酸ガラスであって、
ＳｉＯ２及びＢ２Ｏ３の合計含有量が４５モル％以上であり、
Ｎｂ２Ｏ５、ＴｉＯ２、ＺｒＯ２及びＬａ２Ｏ３よりなる群から選ばれる少なくとも３種を含有し、ＺｒＯ２の含有量が０〜４．３モル％である、ホウケイ酸ガラス。
項２．Ｎｂ２Ｏ５の含有量が０〜３．８モル％である、項１に記載のホウケイ酸ガラス。
項３．Ｎｂ２Ｏ５の含有量が０〜２．８モル％である、項１又は２に記載のホウケイ酸ガラス。
項４．ＺｎＯの含有量が０〜１７モル％である、項１〜３のいずれかに記載のホウケイ酸ガラス。
項５．ＺｎＯの含有量が０〜７．５モル％である、項１〜４のいずれかに記載のホウケイ酸ガラス。
項６．ＺｎＯの含有量が０〜３．８モル％である、項１〜５のいずれかに記載のホウケイ酸ガラス。
項７．項１〜６のいずれかに記載のホウケイ酸ガラスからなるガラスフリット。
項８．屈折率が１．６４以上である、項７に記載のガラスフリット。
項９．粘度が１０５〜１０６ｄＰａｓとなる温度に３０分間加熱した際に結晶化しない、項７又は８に記載のガラスフリット。
項１０．項７〜９のいずれかに記載のガラスフリットと、蓄光体とを含有する、ガラス成形品。
【発明の効果】
【０００９】
本発明によれば、ガラス蓄光体複合体を作製した際に発光を有効に取り出すために屈折率を向上させつつも、ガラス蓄光体複合体を作製する際の加熱の際の結晶化を抑制することができる。
【発明を実施するための形態】
【００１０】
１．ホウケイ酸ガラス
本発明のホウケイ酸ガラスは、ＳｉＯ２及びＢ２Ｏ３を主成分とするホウケイ酸ガラスであって、
ＳｉＯ２及びＢ２Ｏ３の合計含有量が４５モル％以上であり、
Ｎｂ２Ｏ５、ＴｉＯ２、ＺｒＯ２及びＬａ２Ｏ３よりなる群から選ばれる少なくとも３種を含有し、ＺｒＯ２の含有量が０〜４．３モル％である。
【００１１】
本発明のホウケイ酸ガラスにおいて、ＳｉＯ２は、ガラスを構成する主成分であり、よりガラスを安定化させるとともに、より屈折率を低下させない観点から、その含有量は、２０〜５０モル％が好ましく、２５〜４５モル％がより好ましい。
【００１２】
本発明のホウケイ酸ガラスにおいて、Ｂ２Ｏ３は、ガラスを構成する主成分であり、蓄光体との複合化のために必要な温度をより低くし、屈折率をより向上させ、ガラスをより安定にするとともに、蓄光体との反応性をより低下させる観点から、その含有量は、７〜３０モル％が好ましく、１０〜２７モル％がより好ましい。
【００１３】
本発明のホウケイ酸ガラスにおいて、ＳｉＯ２及びＢ２Ｏ３の合計含有量は、４５モル％以上（特に４５〜６５モル％）、好ましくは５０〜６０モル％である。ＳｉＯ２及びＢ２Ｏ３の合計含有量が少なすぎるとガラスを安定化させることができない。一方、ＳｉＯ２及びＢ２Ｏ３の合計含有量が多すぎると屈折率を十分に向上させることができないとともに、蓄光体との複合化のために必要な温度を十分に低くできないために蓄光体との複合化の際に蓄光体が劣化してしまう。
【００１４】
本発明のホウケイ酸ガラスにおいては、高屈折率成分として、Ｎｂ２Ｏ５、ＴｉＯ２、ＺｒＯ２及びＬａ２Ｏ３よりなる群から選ばれる少なくとも３種を含有する。高屈折率成分は、多ければ多いほどガラスの屈折率を向上させることができるが、１種の成分を多く含ませると、蓄光体と複合化する際に結晶化しやすいため、上記高屈折率成分を少量ずつ、多くの種類を含ませることが好ましい。このため、本発明においては、上記の高屈折率成分のうち少なくとも３種を含有する。
【００１５】
これらの高屈折率成分のなかでも、最も屈折率を向上させることができることから、少なくともＮｂ２Ｏ５を含むことが好ましい。つまり、Ｎｂ２Ｏ５を含み、さらに、ＴｉＯ２、ＺｒＯ２及びＬａ２Ｏ３の少なくとも２種を含有することが好ましい。なかでも、Ｎｂ２Ｏ５、ＴｉＯ２及びＬａ２Ｏ３を含有するか、Ｎｂ２Ｏ５、ＴｉＯ２及びＺｒＯ２を含有するか、Ｎｂ２Ｏ５、ＴｉＯ２、ＺｒＯ２及びＬａ２Ｏ３を含有することが好ましい。
【００１６】
高屈折率成分のうち、Ｎｂ２Ｏ５は、最も屈折率を向上させる効果を有するが、蓄光体との複合化の際に必要な温度域で結晶化をより抑制するために含有量は多すぎないことが好ましい。また、Ｌａ２Ｏ３と併用する場合は、より結晶化しやすくなるため、含有量をより低くすることが好ましい。このため、Ｎｂ２Ｏ５の含有量は、より屈折率を向上させるとともに、より結晶化を抑制する観点から、０〜３．８モル％（特に０．５〜３．８モル％）が好ましく、０〜２．８モル％（特に０．５〜２．８モル％）がより好ましい。また、Ｌａ２Ｏ３と併用する場合は、Ｎｂ２Ｏ５の含有量は、０〜２．８モル％（特に０．５〜２．８モル％）が好ましく、０〜２．５モル％（特に０．５〜２．５モル％）がより好ましいが、ＺｎＯの含有量が少ない（０〜１７モル％、特に０〜７．５モル％）場合は、０〜３．８モル％（特に０．５〜３．８モル％）とすることもできる。
【００１７】
高屈折率成分のうち、ＴｉＯ２は、屈折率を向上させる効果を有するが、蓄光体との複合化の際に必要な温度域で結晶化をより抑制するとともに、着色をより抑制するために含有量は多すぎないことが好ましい。このため、ＴｉＯ２の含有量は、より屈折率を向上させるとともに、蓄光体との複合化の際に必要な温度域でより結晶化を抑制し、着色をより抑制する観点から、０〜３．８モル％（特に０．５〜３．８モル％）が好ましく、０〜２．８モル％（特に０．５〜２．８モル％）がより好ましい。
【００１８】
高屈折率成分のうち、ＺｒＯ２は、屈折率及び耐火性（熱膨張率）を向上させる効果を有するが、含有量が多いと蓄光体との複合化の際に必要な温度域で結晶化する。このため、ＺｒＯ２の含有量は、０〜４．３モル％（特に０．５〜４．３モル％）、好ましくは０〜３．３モル％（特に１．５〜３．３モル％）である。
【００１９】
高屈折率成分のうち、Ｌａ２Ｏ３は、屈折率を向上させる効果を有するが、蓄光体との複合化の際に必要な温度域で結晶化をより抑制するために含有量は多すぎないことが好ましい。また、Ｎｂ２Ｏ５と併用する場合は、より結晶化しやすくなるため、含有量をより低くすることが好ましい。このため、Ｌａ２Ｏ３の含有量は、より屈折率を向上させるとともに、蓄光体との複合化の際に必要な温度域でより結晶化を抑制する観点から、０〜４モル％（特に０．５〜４モル％）が好ましく、０〜２モル％（特に０．５〜２モル％）がより好ましい。また、Ｎｂ２Ｏ５と併用する場合は、Ｌａ２Ｏ３の含有量は、０〜２モル％（特に０．５〜２モル％）が好ましく、０〜１．５モル％（特に０．５〜１．５モル％）がより好ましいが、ＺｎＯの含有量が少ない（０〜１７モル％、特に０〜７．５モル％）場合は、０〜４モル％（特に０．５〜４モル％）とすることもできる。
【００２０】
本発明のホウケイ酸ガラスには、ＺｎＯが含まれていてもよい。ＺｎＯは、ガラス転移温度を低減することができる（蓄光体との複合化の際に必要な温度を低減することができるため結晶化をより抑制することができる）とともに、屈折率を向上させる効果も有する。ただし、ガラスが柔らかくなると結晶化しやすくなるとともに、Ｎｂ２Ｏ５とＬａ２Ｏ３とを併用する場合は、より結晶化しやすくなるため含有量は多すぎないことが好ましい。なお、屈折率向上の観点からはＺｎＯの含有量は多いほうが好ましいが、結晶化抑制の観点からはＺｎＯの含有量は少ないほうが好ましい。このため、ＺｎＯの含有量は、結晶化抑制の観点からは、０〜１７モル％が好ましく、０〜７．５モル％がより好ましく、０〜３．８モル％がさらに好ましい。また、ＺｎＯの含有量は、屈折率向上の観点からは、０〜１７モル％が好ましく、５〜１６モル％がより好ましく、８〜１５モル％がさらに好ましい。
【００２１】
本発明のホウケイ酸ガラスには、Ａｌ２Ｏ３が含まれていてもよい。Ａｌ２Ｏ３は、耐水性を向上させる効果を有する。Ａｌ２Ｏ３を含ませる場合、その含有量は、より耐水性を向上させる観点から、０．２〜５モル％が好ましく、０．５〜３モル％がより好ましい。
【００２２】
本発明のホウケイ酸ガラスには、アルカリ金属酸化物が含まれていてもよい。アルカリ金属酸化物としては、例えば、Ｌｉ２Ｏ、Ｎａ２Ｏ、Ｋ２Ｏ等が挙げられ、ガラス転移温度を低減する（蓄光体との複合化の際に必要な温度を低減することができるため結晶化をより抑制する）とともにガラスを安定化しやすい効果を有するが、含有量が多すぎると屈折率及び耐水性が低下しやすく、蓄光体との複合化の際に必要な温度域で結晶化もしやすい。また、Ｌｉ２ＯとＺｎＯとを併用する場合は結晶化しやすいが、本態様ではＺｎＯの含有量が少ないため、Ｌｉ２Ｏの含有量を若干多めにしても結晶化を抑制することができる。このような観点から、Ｌｉ２Ｏの含有量は３〜２０モル％（特に５〜１５モル％）が好ましく、Ｎａ２Ｏの含有量は１〜５モル％（特に２〜４モル％）が好ましく、Ｋ２Ｏの含有量は０〜５モル％（特に０〜３モル％）が好ましい。また、アルカリ金属酸化物の含有量は５〜３０モル％が好ましく、７〜２５モル％がより好ましい。
【００２３】
本発明のホウケイ酸ガラスには、アルカリ土類金属酸化物が含まれていてもよい。アルカリ土類金属酸化物としては、例えば、ＭｇＯ、ＣａＯ、ＳｒＯ、ＢａＯ等が挙げられ、ガラスを安定化しやすい効果を有するが、含有量が多すぎると耐水性が低下しやすく、蓄光体との複合化の際に必要な温度域で結晶化もしやすい。このような観点から、ＭｇＯの含有量は０〜５モル％（特に１〜４モル％）が好ましく、ＣａＯの含有量は４〜１５モル％（特に５〜１０モル％）が好ましく、ＳｒＯの含有量は０〜５モル％（特に１〜４モル％）が好ましく、ＢａＯの含有量は１〜８モル％（特に２〜６モル％）が好ましい。また、アルカリ土類金属酸化物の含有量は５〜２５モル％が好ましく、６〜２０モル％がより好ましい。
【００２４】
本発明のホウケイ酸ガラスには、ＣａＦ２が含まれていてもよい。ＣａＦ２は、ガラス転移温度を低減する（蓄光体との複合化の際に必要な温度を低減する）効果を有するが、含有量が多すぎるとフッ化物の結晶が析出しやすい。このような観点から、ＣａＦ２の含有量は０〜７モル％（特に１〜５モル％）が好ましい。
【００２５】
本発明のホウケイ酸ガラスには、ＳｎＯ２が含まれていてもよい。ＳｎＯ２は、欠陥の生成による黒化を抑制する効果を有するが、含有量が多すぎると蓄光体との複合化の際に必要な温度域で結晶化しやすい。このような観点から、ＳｎＯ２の含有量は０〜２モル％（特に０．１〜１モル％）が好ましい。
【００２６】
本発明のホウケイ酸ガラスには、Ｇｄ２Ｏ３が含まれていてもよい。Ｇｄ２Ｏ３は、Ｌａ２Ｏ３と同様の効果を有するが、含有量が多すぎると蓄光体との複合化の際に必要な温度域で結晶化しやすい。このような観点から、Ｇｄ２Ｏ３の含有量は０〜２モル％（特に０．１〜１モル％）が好ましい。
【００２７】
２．ガラスフリット
本発明のホウケイ酸ガラスは、上記の組成を有していることから、本発明のホウケイ酸ガラスからなるガラスフリットは、種々の優れた特性を有している。
【００２８】
本発明のガラスフリットの屈折率は、１．６４以上（特に１．６４〜１．６７）が好ましく、１．６５以上（特に１．６５〜１．６６８）がより好ましい。屈折率を上記範囲内とすることにより、例えば、アルミン酸ストロンチウム系高輝度蓄光体の屈折率は１．６５以上であることから、本発明のガラスフリットの屈折率を蓄光体の屈折率に近づけ、蓄光体を含有するガラス成形品を製造した際に蓄光体の発光をより有効に取り出すことができる。特に、特許文献２に記載のガラスフリットは、屈折率が１．５２であることと比較すると、本発明のガラスフリットは、蓄光体に屈折率を近づけることができることから、蓄光体の発光をより有効に取り出すことができる。本発明のガラスフリットの屈折率は、アッベ屈折計を用いて屈折率１．７０以上の中間液を使用して測定するものとする。
【００２９】
本発明のガラスフリットの熱膨張係数は、耐熱性をより向上させる観点から、７．０×１０−６〜１５．０×１０−６（１／℃）が好ましく、７．５×１０−６〜１３．０×１０−６（１／℃）がより好ましく、７．８×１０−６〜１２．０×１０−６（１／℃）がさらに好ましい。本発明のガラスフリットの熱膨張係数は、熱膨張計を用いて測定するものとする。
【００３０】
本発明のガラスフリットのガラス転移温度は、耐熱性をより向上させるとともに、蓄光体との複合化の際に必要な温度を低減することができるため結晶化をより抑制することができる観点から、４３０〜６００℃が好ましく、４５０〜５７０℃がより好ましく、４６０〜５５０℃がさらに好ましい。本発明のガラスフリットのガラス転移温度は、熱膨張計を用いて測定するものとする。
【００３１】
本発明のガラスフリットは、上記のような組成を有するホウケイ酸ガラスからなるため、蓄光体との複合化の際に必要な温度域において結晶化しにくい。具体的には、粘度が１０５〜１０６ｄＰａｓとなる温度（具体的には６５０〜８００℃）に３０分間加熱した際に結晶化しないことが好ましい。これにより、蓄光体との複合化の際に結晶化をより抑制することができる。
【００３２】
本発明のガラスフリットは、ガラスフリット製造原料（ガラスフリット（ホウケイ酸ガラス）の構成成分、又は該成分を含むもしくは焼成により該成分を生成しうる、天然鉱石、酸化物、水酸化物、炭酸塩、硝酸塩等）を、ガラスフリット組成が所望の組成となるように秤量して混合し、１０００〜１５００℃程度の温度で溶融させた後、溶融物を流し出してそのまま冷却（空気中で放冷）するか又は水中に入れて急冷することにより製造することができる。この後、必要に応じて、細かく粉砕（粗粉砕及び微粉砕）することにより粒径を制御してもよい。この場合、ガラスフリットの粒径は、取扱性を考慮して適宜選択することができるが、通常、平均粒径として、５〜１００μｍが好ましく、２５〜７５μｍがより好ましい。
【００３３】
本発明のガラスフリットは、上記のような特性を有していることから、蓄光体との複合化（蓄光体を含有するガラス成形品の製造）のために特に有用である。
【００３４】
３．ガラス成形品
本発明のガラス成形品は、本発明のガラスフリットと蓄光体とを含有する。
【００３５】
本発明のガラスフリットは、上記説明したものである。
【００３６】
本発明のガラス成形品において、本発明のガラスフリットの含有量は、複合体の輝度を最大にするために蓄光体間の空隙を完全に埋めるという観点から、６０〜９０重量％が好ましく、７０〜８０重量％がより好ましい。
【００３７】
蓄光体としては、特に制限はなく、ユーロピウム等で賦活され、マンガン、ジルコニウム、ニオブ、セリウム、プラセオジム、ネオジム、サマリウム、テルビウム、ジスプロシウム、ホルミウム、エルビウム、ツリウム、イッテルビウム、ルテチウム等で共賦活されるとともに、一部をホウ素で置換してアルミン酸塩（マグネシウム塩、カルシウム塩、ストロンチウム塩、バリウム塩、亜鉛塩等）を使用できる。このような蓄光体としては、例えば、特開平７−１１２５０号公報、特開平８−７３８４５号公報等に記載されている蓄光体（蓄光性蛍光体、残光性蛍光体）等を使用できる。これらの蓄光体は、公知又は市販の蓄光体から適宜選択し、単一種又は複数種を混合し発光色等の発光特性を調整して用いることができる。蓄光体の発光色は、特に限定されず、例えば、青色、緑色、青緑色等の何れであってもよい。
【００３８】
蓄光体の平均粒子径は、特に制限はないが、大きい蓄光体のほうが、高い残光輝度が得られやすいことから、１〜４００μｍが好ましく、５０〜３００μｍがより好ましい。蓄光体の平均粒子径は、光学顕微鏡により測定するものとする。
【００３９】
本発明のガラス成形品において、蓄光体の含有量は、蓄光体間の空隙が完全に埋めて複合体の輝度を最大にするという観点から、１０〜４０重量％が好ましく、２０〜３０重量％がより好ましい。
【００４０】
本発明のガラス成形品は、例えば、本発明のガラスフリットと、必要に応じて微細に粉砕された蓄光体とを混合し、得られた混合物を、ガラスフリットのガラス転移点よりも１８０〜２８０℃（特に２００〜２５０℃）高い温度で焼成（溶融成形）することにより製造することができる。
【００４１】
焼成（溶融成形）の際には、適宜な型に詰めてもよい。使用できる型としては、耐熱性の高い材質のものであればよく、金属製、セラミック製等の何れであってもよいが、得られるガラス成形品の取り出しやすさ等の点で、金属製、石膏製の型が好ましい。石膏製の型の場合は、焼成後、型を砕くことにより、ガラス成形品を容易に取り出すことができる。
【００４２】
なお、本発明のガラスフリット及び蓄光体の他、さらに、有機バインダー、水、有機溶媒等を加えて混合又は混練し、これらの混合物又は混練物を必要に応じて上記の型に入れて焼成（溶融成形）してもよい。
【００４３】
有機バインダーとしては、例えば、カルボキシメチルセルロース、メチルセルロース、エチルセルロース等のセルロース系樹脂；アラビアゴム等の水溶性乃至親水性高分子；スキージーオイル、アクリル樹脂、ブチラール樹脂等が挙げられる。これらの有機バインダーは焼成時に焼失するものである。
【００４４】
本発明のガラス成形品は、上記のようにして製造したガラス成形品を再度粉砕して、適宜な大きさの蓄光体入りのガラスフリットとし、この蓄光体入りガラスフリットを所望の型に入れて、上記の温度で焼成（溶融成形）することで、再度ガラス成形品を製造してもよい。
【００４５】
本発明のガラス成形品の形状は特に制限されず、例えば、球状、半球状、楕球状、碁石状、平板状（底面が円形、四角形、三角形、星形、ハート形、花びら形状等）、角柱状、角錐状、円柱状、円錐状、不定形状等の何れであってもよい。
【００４６】
本発明のガラス成形品の大きさも特に限定されない。本発明のガラス成形品の厚み（最大厚み）は、例えば、１〜３０ｍｍが好ましく、２〜１０ｍｍがより好ましい。
【００４７】
本発明のガラス成形品は、その表面が透明ガラス層で被覆されていてもよい。本発明のガラス成形品の表面に透明ガラス層を設けることにより、表面を平滑化できるとともに、本発明のガラス成形品の表面付近に存在する蓄光体が空気、水等により変質及び／又は劣化することを防止することができる。この際、透明ガラス層は、本発明のガラスフリットからなるものを採用することが好ましい。透明ガラス層は、例えば、本発明のガラスフリットを含むコーティング組成物を用いて、本発明のガラス成形品の表面の一部又は全体に該コーティング組成物からなる被複層を設け、例えば７００〜８５０℃（特に７５０〜８３０℃）の温度で焼成することにより形成できる。
【００４８】
前記コーティング組成物は、例えば、本発明のガラスフリットを水溶きしたり、本発明のガラスフリットと有機バインダーと溶媒（水及び／又は有機溶剤）とを混練したりすることにより調製できる。有機バインダーとしては、前記例示のものを使用でき、焼成時に焼失する。また、コーティング組成物の形態は、塗布性等の観点から、分散液又はペーストが好ましい。
【００４９】
前記コーティング組成物を用いた被複層の形成は、慣用の方法、例えば、印刷法（スクリーン印刷法等）、スプレー法、浸し掛け法、流し掛け法、刷毛法、筆塗り法、転写法等により行うことができる。
【００５０】
透明ガラス層の厚みは特に限定されず、目的に応じて適宜設定できるが、通常、１０〜２０００μｍが好ましく、２０〜２００μｍがより好ましい。
【００５１】
このような構成を有する本発明のガラス成形品は、本発明のガラスフリット（本発明のホウケイ酸ガラス）が上記構成を有していることから、製造時の結晶化を抑制することができるとともに、内在する蓄光体の発光を有効に取り出すことができる。このため、電力を用いない屋外照明、停電時の安全標識等の用途に有用である。
【実施例】
【００５２】
以下、実施例及び比較例を挙げて本発明を更に詳細に説明するが、本発明は以下の実施例のみに限定されないことは言うまでもない。
【００５３】
実施例１
二酸化ケイ素、ホウ酸、酸化ニオブ、酸化チタン、炭酸ランタン、水酸化アルミニウム、炭酸カルシウム、炭酸リチウム、炭酸ナトリウム、炭酸カリウム、フッ化カルシウム、炭酸バリウム、酸化スズ、及び酸化ガドリニウムを所定量混合し、白金るつぼ内で１２００℃で溶融し、空気中で放冷することで、表１に示す組成を有する実施例１のガラスフリット（ホウケイ酸ガラス）を得た。
【００５４】
実施例２
二酸化ケイ素、ホウ酸、酸化チタン、酸化ジルコニウム、炭酸ランタン、水酸化アルミニウム、酸化亜鉛、炭酸カルシウム、炭酸リチウム、炭酸ナトリウム、塩基性炭酸マグネシウム、炭酸ストロンチウム、炭酸バリウム、及び酸化スズを所定量混合し、白金るつぼ内で１３００℃で溶融し、空気中で放冷することで、表１に示す組成を有する実施例２のガラスフリット（ホウケイ酸ガラス）を得た。
【００５５】
実施例３
二酸化ケイ素、ホウ酸、酸化ニオブ、酸化チタン、酸化ジルコニウム、炭酸ランタン、水酸化アルミニウム、酸化亜鉛、炭酸カルシウム、炭酸リチウム、炭酸ナトリウム、塩基性炭酸マグネシウム、炭酸ストロンチウム、炭酸バリウム、及び酸化スズを所定量混合し、白金るつぼ内で１３００℃で溶融し、空気中で放冷することで、表１に示す組成を有する実施例３のガラスフリット（ホウケイ酸ガラス）を得た。
【００５６】
実施例４
二酸化ケイ素、ホウ酸、酸化ニオブ、酸化チタン、酸化ジルコニウム、炭酸ランタン、水酸化アルミニウム、酸化亜鉛、炭酸カルシウム、炭酸リチウム、炭酸ナトリウム、塩基性炭酸マグネシウム、炭酸ストロンチウム、炭酸バリウム、及び酸化スズを所定量混合し、白金るつぼ内で１３００℃で溶融し、空気中で放冷することで、表１に示す組成を有する実施例４のガラスフリット（ホウケイ酸ガラス）を得た。
【００５７】
実施例５
二酸化ケイ素、ホウ酸、酸化ニオブ、酸化チタン、酸化ジルコニウム、水酸化アルミニウム、酸化亜鉛、炭酸カルシウム、炭酸リチウム、炭酸ナトリウム、塩基性炭酸マグネシウム、炭酸ストロンチウム、炭酸バリウム、及び酸化スズを所定量混合し、白金るつぼ内で１３００℃で溶融し、空気中で放冷することで、表１に示す組成を有する実施例５のガラスフリット（ホウケイ酸ガラス）を得た。
【００５８】
実施例６
二酸化ケイ素、ホウ酸、酸化ニオブ、酸化チタン、酸化ジルコニウム、炭酸ランタン、水酸化アルミニウム、酸化亜鉛、炭酸カルシウム、炭酸リチウム、炭酸ナトリウム、塩基性炭酸マグネシウム、炭酸ストロンチウム、炭酸バリウム、及び酸化スズを所定量混合し、白金るつぼ内で１３００℃で溶融し、空気中で放冷することで、表１に示す組成を有する実施例６のガラスフリット（ホウケイ酸ガラス）を得た。
【００５９】
実施例７
二酸化ケイ素、ホウ酸、酸化ニオブ、酸化チタン、酸化ジルコニウム、炭酸ランタン、水酸化アルミニウム、酸化亜鉛、炭酸カルシウム、炭酸リチウム、炭酸ナトリウム、塩基性炭酸マグネシウム、炭酸ストロンチウム、炭酸バリウム、及び酸化スズを所定量混合し、白金るつぼ内で１３００℃で溶融し、空気中で放冷することで、表１に示す組成を有する実施例７のガラスフリット（ホウケイ酸ガラス）を得た。
【００６０】
実施例８
二酸化ケイ素、ホウ酸、酸化ニオブ、酸化チタン、酸化ジルコニウム、炭酸ランタン、水酸化アルミニウム、酸化亜鉛、炭酸カルシウム、炭酸リチウム、炭酸ナトリウム、炭酸ストロンチウム、炭酸バリウム、及び酸化スズを所定量混合し、白金るつぼ内で１２５０℃で溶融し、空気中で放冷することで、表１に示す組成を有する実施例８のガラスフリット（ホウケイ酸ガラス）を得た。
【００６１】
実施例９
二酸化ケイ素、ホウ酸、酸化ニオブ、酸化チタン、酸化ジルコニウム、炭酸ランタン、水酸化アルミニウム、酸化亜鉛、炭酸カルシウム、炭酸リチウム、炭酸ナトリウム、フッ化カルシウム、炭酸ストロンチウム、炭酸バリウム、及び酸化スズを所定量混合し、白金るつぼ内で１２００℃で溶融し、空気中で放冷することで、表１に示す組成を有する実施例９のガラスフリット（ホウケイ酸ガラス）を得た。
【００６２】
参考例１
二酸化ケイ素、ホウ酸、酸化ニオブ、酸化ジルコニウム、炭酸ランタン、水酸化アルミニウム、酸化亜鉛、炭酸カルシウム、炭酸リチウム、炭酸ナトリウム、塩基性炭酸マグネシウム、炭酸ストロンチウム、炭酸バリウム、及び酸化スズを所定量混合し、白金るつぼ内で１３００℃で溶融し、空気中で放冷することで、表２に示す組成を有する参考例１のガラスフリット（ホウケイ酸ガラス）を得た。
【００６３】
参考例２
二酸化ケイ素、ホウ酸、酸化ニオブ、酸化ジルコニウム、炭酸ランタン、水酸化アルミニウム、酸化亜鉛、炭酸カルシウム、炭酸リチウム、炭酸ナトリウム、塩基性炭酸マグネシウム、炭酸ストロンチウム、炭酸バリウム、及び酸化スズを所定量混合し、白金るつぼ内で１３００℃で溶融し、空気中で放冷することで、表２に示す組成を有する参考例２のガラスフリット（ホウケイ酸ガラス）を得た。
【００６４】
比較例１
二酸化ケイ素、ホウ酸、酸化ニオブ、水酸化アルミニウム、酸化亜鉛、炭酸カルシウム、炭酸リチウム、炭酸ナトリウム、塩基性炭酸マグネシウム、炭酸ストロンチウム、炭酸バリウム、及び酸化スズを所定量混合し、白金るつぼ内で１２５０℃で溶融し、空気中で放冷することで、表２に示す組成を有する比較例１のガラスフリット（ホウケイ酸ガラス）を得た。
【００６５】
比較例２
二酸化ケイ素、ホウ酸、炭酸ランタン、水酸化アルミニウム、酸化亜鉛、炭酸カルシウム、炭酸リチウム、炭酸ナトリウム、塩基性炭酸マグネシウム、炭酸ストロンチウム、炭酸バリウム、及び酸化スズを所定量混合し、白金るつぼ内で１２５０℃で溶融し、空気中で放冷することで、表２に示す組成を有する比較例２のガラスフリット（ホウケイ酸ガラス）を得た。
【００６６】
比較例３
二酸化ケイ素、ホウ酸、酸化ニオブ、酸化チタン、酸化ジルコニウム、炭酸ランタン、水酸化アルミニウム、酸化亜鉛、炭酸カルシウム、炭酸リチウム、炭酸ナトリウム、フッ化カルシウム、塩基性炭酸マグネシウム、炭酸ストロンチウム、炭酸バリウム、及び酸化スズを所定量混合し、白金るつぼ内で１３００℃で溶融し、空気中で放冷することで、表２に示す組成を有する比較例３のガラスフリット（ホウケイ酸ガラス）を得た。
【００６７】
比較例４
二酸化ケイ素、ホウ酸、酸化ニオブ、酸化チタン、酸化ジルコニウム、炭酸ランタン、水酸化アルミニウム、酸化亜鉛、炭酸カルシウム、炭酸リチウム、炭酸ナトリウム、炭酸カリウム、フッ化カルシウム、炭酸ストロンチウム、炭酸バリウム、及び酸化スズを所定量混合し、白金るつぼ内で１１５０℃で溶融し、空気中で放冷することで、表２に示す組成を有する比較例４のガラスフリット（ホウケイ酸ガラス）を得た。
【００６８】
比較例５
二酸化ケイ素、ホウ酸、酸化ジルコニウム、炭酸ランタン、水酸化アルミニウム、酸化亜鉛、炭酸カルシウム、炭酸リチウム、炭酸ナトリウム、塩基性炭酸マグネシウム、炭酸ストロンチウム、炭酸バリウム、及び酸化スズを所定量混合し、白金るつぼ内で１３００℃で溶融し、空気中で放冷することで、表２に示す組成を有する比較例５のガラスフリット（ホウケイ酸ガラス）を得た。
【００６９】
比較例６
二酸化ケイ素、ホウ酸、酸化チタン、炭酸ランタン、水酸化アルミニウム、酸化亜鉛、炭酸カルシウム、炭酸リチウム、炭酸ナトリウム、塩基性炭酸マグネシウム、炭酸ストロンチウム、炭酸バリウム、及び酸化スズを所定量混合し、白金るつぼ内で１３００℃で溶融し、空気中で放冷することで、表２に示す組成を有する比較例６のガラスフリット（ホウケイ酸ガラス）を得た。
【００７０】
屈折率
実施例１〜９、比較例１〜６及び参考例１〜２のガラスフリット（ホウケイ酸ガラス）について、アッベ屈折計を用いて屈折率１．７０以上の中間液を使用して屈折率（ｎｄ）を測定した。結果を表１及び２に示す。
【００７１】
熱膨張係数及びガラス転移温度
実施例１〜９、比較例１〜６及び参考例１〜２のガラスフリット（ホウケイ酸ガラス）について、熱膨張計を用いて熱膨張係数α及びガラス転移温度Ｔｇを測定した。結果を表１及び２に示す。
【００７２】
再加熱時結晶化
実施例１〜９、比較例１〜６及び参考例１〜２のガラスフリット（ホウケイ酸ガラス）について、蓄光体との複合化の際に必要な温度域である７００℃まで３０分間加熱し、結晶の析出の有無を目視及びＸ線回折測定により観測した。結晶の析出が観測されなかった場合を○、結晶の析出が観測された場合を×として、結果を表１及び２に示す。
【００７３】
【表１】
2019069903.tif 000002
【００７４】
【表２】
2019069903.tif 000003
【００７５】
以上の結果、実施例１〜９では、いずれも、屈折率は１．６５以上であり、蓄光体の屈折率と近い結果となった。また、実施例１〜９では、いずれも結晶化を起こしやすい７００℃での３０分間の再加熱においても結晶析出は見られなかった。このことから、実施例１〜９のガラスフリットは、蓄光体との複合化に適していることが示唆された。
【００７６】
一方、比較例１〜４及び参考例１〜２では、７００℃での再加熱により結晶化した。比較例１及び参考例１〜２ではニオブ系の結晶が析出し、比較例１〜２では亜鉛シリケートの結晶が析出し、比較例３では酸化ジルコニウム系の結晶が析出し、比較例４ではバリウム系の結晶が析出した。また、比較例４ではガラス転移温度が低すぎるため、かえって結晶化しやすくなっていることが示唆された。
【００７７】
比較例５〜６では、７００℃での再加熱によっても結晶化しなかったが、屈折率の改善効果が不十分であった。
【００７８】
実施例１０
一例として、実施例１のガラスフリット（ホウケイ酸ガラス）１００重量部に対して、蓄光体（根本特殊化学製のユーロピウム、ジスプロシウム含有アルミン酸ストロンチウム、粒径１５０μｍ）を１０重量部混合し、エタノールを添加して均一混合後に白金皿に入れ、減圧下で６５０℃まで加熱した。
【００７９】
その結果、得られた複合体は、ガラスフリットと蓄光体との界面が見えにくく、半透明な複合体であり、蓄光体の発光を有効に取り出すことができることが示唆された。
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
ＳｉＯ2及びＢ2Ｏ3を主成分とするホウケイ酸ガラスであって、
ＳｉＯ2及びＢ2Ｏ3の合計含有量が４５モル％以上であり、
Ｎｂ2Ｏ5、ＺｒＯ2及びＬａ2Ｏ3よりなる群から選ばれる少なくとも２種と、ＴｉＯ2とを含有し、
Ｎｂ2Ｏ5の含有量が０〜３．８モル％であり、ＺｒＯ2の含有量が０〜４．３モル％であり、Ｌａ2Ｏ3の含有量が０〜４モル％であり、ＴｉＯ2の含有量が０．５〜３．８モル％であり、
ＺｎＯの含有量が０〜１７％であり、ＢａＯの含有量が１〜８モル％である、ガラス蓄光体複合体用のホウケイ酸ガラス。
【請求項２】
Ｎｂ2Ｏ5が含まれる場合の含有量は０．５〜３．８モル％であり、ＺｒＯ2が含まれる場合の含有量は０．５〜４．３モル％であり、Ｌａ2Ｏ3が含まれる場合の含有量は０．５〜４．０モル％である、請求項１記載のガラス蓄光体複合体用のホウケイ酸ガラス。
【請求項３】
ＴｉＯ2の含有量が０．５〜２．８モル％である、請求項１又は２記載のガラス蓄光体複合体用のホウケイ酸ガラス。
【請求項４】
Ｎｂ2Ｏ5の含有量が０〜２．８モル％である、請求項１〜３のいずれかに記載のガラス蓄光体複合体用のホウケイ酸ガラス。
【請求項５】
ＺｎＯの含有量が０〜７．５モル％である、請求項１〜４のいずれかに記載のガラス蓄光体複合体用のホウケイ酸ガラス。
【請求項６】
ＺｎＯの含有量が０〜３．８モル％である、請求項１〜５のいずれかに記載のガラス蓄光体複合体用のホウケイ酸ガラス。
【請求項７】
請求項１〜６のいずれかに記載のホウケイ酸ガラスからなるガラスフリット。
【請求項８】
屈折率が１．６４以上である、請求項７記載のガラスフリット。
【請求項９】
粘度が１０5〜１０6ｄＰａｓとなる温度に３０分間加熱した際に結晶化しない、請求項７又は８記載のガラスフリット。
【請求項１０】
請求項７〜９のいずれかに記載のガラスフリットと、蓄光体とを含有する、ガラス成形品。
【手続補正２】
【補正対象書類名】明細書
【補正対象項目名】０００８
【補正方法】変更
【補正の内容】
【０００８】
本発明者らは、上記した目的を達成すべく誠意研究を重ねてきた。その結果、ガラス組成を特定の成分とすることにより、蓄光体との複合化の際に必要な温度域で結晶化が起こらず透明性の高い複合体を作製できることを見出した。本発明は、このような知見に基づき、さらに研究を重ね、完成させたものである。すなわち、本発明は、以下の構成を包含する。
項１．ＳｉＯ2及びＢ2Ｏ3を主成分とするホウケイ酸ガラスであって、
ＳｉＯ2及びＢ2Ｏ3の合計含有量が４５モル％以上であり、
Ｎｂ2Ｏ5、ＺｒＯ2及びＬａ2Ｏ3よりなる群から選ばれる少なくとも２種と、ＴｉＯ2とを含有し、
Ｎｂ2Ｏ5の含有量が０〜３．８モル％であり、ＺｒＯ2の含有量が０〜４．３モル％であり、Ｌａ2Ｏ3の含有量が０〜４モル％であり、ＴｉＯ2の含有量が０．５〜３．８モル％であり、
ＺｎＯの含有量が０〜１７％であり、ＢａＯの含有量が１〜８モル％である、ガラス蓄光体複合体用のホウケイ酸ガラス。
項２．Ｎｂ2Ｏ5が含まれる場合の含有量は０．５〜３．８モル％であり、ＺｒＯ2が含まれる場合の含有量は０．５〜４．３モル％であり、Ｌａ2Ｏ3が含まれる場合の含有量は０．５〜４．０モル％である、項１に記載のガラス蓄光体複合体用のホウケイ酸ガラス。
項３．ＴｉＯ2の含有量が０．５〜２．８モル％である、項１又は２に記載のガラス蓄光体複合体用のホウケイ酸ガラス。
項４．Ｎｂ2Ｏ5の含有量が０〜２．８モル％である、項１〜３のいずれかに記載のガラス蓄光体複合体用のホウケイ酸ガラス。
項５．ＺｎＯの含有量が０〜７．５モル％である、項１〜４のいずれかに記載のガラス蓄光体複合体用のホウケイ酸ガラス。
項６．ＺｎＯの含有量が０〜３．８モル％である、項１〜５のいずれかに記載のガラス蓄光体複合体用のホウケイ酸ガラス。
項７．項１〜６のいずれかに記載のホウケイ酸ガラスからなるガラスフリット。
項８．屈折率が１．６４以上である、項７に記載のガラスフリット。
項９．粘度が１０5〜１０6ｄＰａｓとなる温度に３０分間加熱した際に結晶化しない、項７又は８に記載のガラスフリット。
項１０．項７〜９のいずれかに記載のガラスフリットと、蓄光体とを含有する、ガラス成形品。